(57)【特許請求の範囲】
【請求項１】
竹材の表皮側表面に焼付模様を形成する竹材表面加工方法であって、
バーナーの筒状の火口と前記表面とを近づけた状態で、前記火口から噴出する火炎を前記表面に短時間吹き当てることにより、前記火炎の外炎を利用した放射状の焼付模様を形成する焼付工程を含む竹材表面加工方法。
【請求項２】
前記焼付工程は、前記火炎の火力を調整し、複数の前記焼付模様を略同心円状に形成することを含む請求項１に記載の竹材表面加工方法。
【請求項３】
前記竹材は、青竹材からなり、
前記表面のうち前記焼付模様が形成された領域を除く領域を前記バーナーで焙り、前記領域の油抜きをするとともに、象牙色又は琥珀色に前記領域を焼成する焼成工程を含む請求項１又は２に記載の竹材表面加工方法。
【請求項４】
前記表面に蝋を塗布する工程であって、前記焼成工程の後にしかも竹材の温度が、融解した蝋が固化して流動性を失う温度に低下する前に、融解した蝋を前記表面に塗布する蝋塗布工程を含む請求項３に記載の竹材表面加工方法。
【請求項５】
前記青竹材は、筒体からなり、
前記焼成工程と前記蝋塗布工程との間に、前記筒体の縁に墨汁を塗布する墨汁塗布工程を含む請求項４に記載の竹材表面加工方法。
【請求項６】
前記竹材は、油抜き処理を施された長尺板体からなり、
前記焼付工程の後に、融解した蝋を前記表面に塗布し、前記バーナーで前記表面を焙って加熱する蝋処理工程を含む請求項１又は２に記載の竹材表面加工方法。
【発明の詳細な説明】
【技術分野】
【０００１】
本発明は、竹材の表面を加工する方法に関し、特に竹材の表皮側表面に焼付模様を形成する竹材表面加工方法に関する。
【背景技術】
【０００２】
従来、竹は日本国内に広く分布し、例えば、竹筒を利用した筒状容器等の工芸品、尺八等の楽器、長尺の竹筒を縦割りにして分割した建材（又は建築材）等の竹製品としてその用途も多岐に亘っている。
【０００３】
このような竹製品は実用品として用いられることはもちろんのこと、観賞用としても用いられており、その表面に様々な表面処理が施されてきた。これまで、この表面処理として、例えば加熱煙により黒色を帯びた煤竹に変色させる、或いは燻焼により表面全体を茶褐色や琥珀色に変色させる等、表面全体に処理が施される伝統的な処理方法が主流であった。
【０００４】
これに対して昨今では、例えば竹製品に優れた美観や独特の審美性を付与する等の目的のため、竹材の表面に模様を施す技術に関して、様々な提案がされている（例えば特許文献１、特許文献２）。
【先行技術文献】
【特許文献】
【０００５】
【特許文献１】実開昭６２−１３６９９号公報
【特許文献２】特開２００５−３４３１５５号公報
【発明の概要】
【発明が解決しようとする課題】
【０００６】
特許文献１によれば、竹材製品にゆう薬を塗着し、焼成した竹製品焼物の発明が開示されている。
また、特許文献２によれば、竹製の板状部材を、該板状部材を貫通する電熱線により所定の模様または文字の形状に沿って切り抜く工程と、前記切り抜いた模様部分または文字部分をその切抜き部分にて前記板状部材に対して該板状部材の板厚よりも小さい量だけ板厚方向に変位させた位置に保持する工程と、前記保持した模様部分または文字部分を前記板状部材に接着する工程と、を有する装飾板の製造方法が開示されている。
【０００７】
しかしながら、特許文献１の竹製品焼物を制作する際には、ゆう薬を用いる必要があり、また例えば１０００℃等の高温の窯が必要になる等で製造コストアップにつながる虞があるという問題があった。
【０００８】
また、特許文献２によれば、所定の模様を形成する為に、竹製の板状部材を、該板状部材を貫通する電熱線により所定の模様の形状に沿って切り抜き、次にその切抜き部分にて板状部材に対して板状部材の板厚よりも小さい量だけ板厚方向に変位させた位置に保持し、保持した模様部分を前記板状部材に接着する必要があるため、例えば所定の模様部分を切抜く際に熟練の技量が必要とされ、また切抜くための時間がかかる等で装飾板の製造に手間暇がかかりすぎ、そのため装飾板の製造コストの上昇を招く虞があるという問題があった。
【０００９】
そこで、本発明は、上記従来の問題に鑑みてなされたものであり、その目的は、竹材の表面に簡便で安価に放射状の焼付模様を形成する竹材表面加工方法を提供することにある。
【課題を解決するための手段】
【００１０】
請求項１の発明は、竹材の表皮側表面に焼付模様を形成する竹材表面加工方法であって、バーナーの筒状の火口と前記表面とを近づけた状態で、前記火口から噴出する火炎を前記表面に短時間吹き当てることにより、前記火炎の外炎を利用した放射状の焼付模様を形成する、焼付工程を含む竹材表面加工方法である。
【００１１】
請求項２の発明は、請求項１に記載の竹材表面加工方法において、前記焼付工程は、前記火炎の火力を調整し、複数の前記焼付模様を略同心円状に形成することを含む。
【００１２】
請求項３の発明は、請求項１又は２に記載の竹材表面加工方法において、前記竹材は、青竹材からなり、前記表面のうち前記焼付模様が形成された領域を除く領域を前記バーナーで焙り、前記領域の油抜きをするとともに、象牙色又は琥珀色に前記領域を焼成する焼成工程を含む。
【００１３】
請求項４の発明は、請求項３に記載の竹材表面加工方法において、前記表面に蝋を塗布する工程であって、前記焼成工程の後にしかも竹材の温度が、融解した蝋が固化して流動性を失う温度に低下する前に、融解した蝋を前記表面に塗布する蝋塗布工程を含む。
【００１４】
請求項５の発明は、請求項４に記載の竹材表面加工方法において、前記青竹材は、筒体からなり、前記焼成工程と前記蝋塗布工程との間に、前記筒体の縁に墨汁を塗布する墨汁塗布工程を含む。
【００１５】
請求項６の発明は、請求項１又は２に記載の竹材表面加工方法において、前記竹材は、油抜き処理を施された長尺板体からなり、前記焼付工程の後に、融解した蝋を前記表面に塗布し、前記バーナーで前記表面を焙って加熱する蝋処理工程を含む。
【発明の効果】
【００１６】
本発明によれば、竹材の表皮側表面に焼付模様を形成する竹材表面加工方法であって、バーナーの筒状の火口と前記表面とを近づけた状態で、前記火口から噴出する火炎を前記表面に短時間吹き当てることにより、前記火炎の外炎を利用した放射状の焼付模様を形成する、焼付工程を含む構成であるから、吹き当てられた火炎が表面に沿って放射状に飛散するため、その火炎の外炎部分を利用し、簡便で安価竹材の表面に放射状の焼付模様を形成可能な竹材表面加工方法を提供できる。
【００１７】
また、前記焼付工程は、前記火炎の火力を調整し、複数の前記焼付模様を略同心円状に形成することを含む構成であるから、例えば所定の火力で第１の放射状焼付模様を形成し、次に火力を下げた状態で第１の放射状焼付模様の内側に第２の放射状焼付模様を形成することにより、簡便な工程により安価に竹材の表面に放射状の焼付模様を同心円状に形成できる。従って、この竹材を用いた竹製品の審美性や意匠効果を高めることが可能な竹材表面加工方法を提供できる。
【００１８】
また、前記竹材は、青竹材からなり、前記表面のうち前記焼付模様が形成された領域を除く領域を前記バーナーで焙り、前記領域の油抜きをするとともに、前記領域を象牙色又は琥珀色に焼成する焼成工程を含む構成であるから、青竹材であってもその表皮側表面を伝統的な竹特有の象牙色又は琥珀色の風合いとしつつその中に放射状の焼付模様が浮かび上がらせることができる。したがって、簡便な工程により安価に、この竹材を用いた竹製品の審美性や意匠効果をさらに高めることが可能な竹材表面加工方法を提供できる。
【００１９】
また、前記表面に蝋を塗布する工程であって、前記焼成工程の後にしかも竹材の温度が、融解した蝋が固化して流動性を失う温度に低下する前に、融解した蝋を前記表面に塗布する蝋塗布工程を含む構成であるから、融解した蝋が竹材の繊維中に浸透しやすくなり、竹材を用いた竹製品の表面につやをムラなく生じさせることができるとともに、焼成工程から蝋塗布工程完了までの時間を短縮でき、加工工程の短時間化及び簡略化を図ることができる。
【００２０】
また、前記青竹材は、筒体からなり、前記焼成工程と前記蝋塗布工程との間に、前記筒体の縁に墨汁を塗布する墨汁塗布工程を含む構成であるから、縁が黒色の竹筒体を用いた竹製品を作ることができ、筒状竹製品の意匠効果がさらに高まる。
【００２１】
また、前記竹材は、油抜き処理を施された長尺板体からなり、前記焼付工程の後に、融解した蝋を前記表面に塗布し、前記バーナーで前記表面を焙って加熱する蝋処理工程を含む構成であるから、簡便な工程により安価に、竹材の表皮側表面に放射状の焼付模様を形成できるとともに、この竹材を用いた竹製品や構築物の耐湿性向上や長寿命化を図ることができる。
【図面の簡単な説明】
【００２２】
【図１】本発明の一実施例における焼付工程を説明する斜視図である。
【図２】本発明の一実施例における焼付工程を説明する側面図である。
【図３】本発明の一実施例における焼付工程を説明する側面図である。
【図４】本発明の一実施例における焼付工程を説明する正面図である。
【図５】本発明の一実施例における焼成工程を説明する側面図である。
【図６】本発明の一実施例により加工された竹材を用いた容器の例を説明する斜視図である。
【図７】本発明の一実施例により加工された建材の例を説明する正面図である。
【発明を実施するための形態】
【００２３】
以下、本発明の実施形態に係る竹材表面加工方法について説明する。
本実施形態の竹材に使用される竹の種類は特に限定されないが、上述した筒状の容器や建築材としての用途に適した例えばマタケ、モウソウチク、ハチク等を用いるとよい。また、最初の筍が芽をだしてから３〜５年経過した年の竹が強度の点や、加工後の色合い等の点で好ましい。
【００２４】
また竹材は、青竹材であってもよいし、青竹材に公知の油抜き処理が施されていてもよい。ここで青竹材とは、例えば生竹から伐採直後の竹筒のように、外周面側すなわち表皮側が青色を帯びた竹材のことである。なお、竹材の形状は、竹筒を輪切りにした筒体あってもよいし、長尺状の竹筒を縦割りして分割したものでもよい。
【００２５】
なお、前記油抜き処理とは、青竹の主に表皮に含まれる油脂分等を除去する処理を意味する。この油抜き処理は、例えば湯の中或いは水酸化ナトリウム等のアルカリ溶液の中に青竹を漬けて煮沸し、油脂分等を溶出させ除去する湿式処理法によるものであってもよい。また、青竹を火熱によって焙り、表面に滲みだしてくる油脂分等を拭き取って除去する乾式処理法によるものでもよい。
【００２６】
次に、本実施形態のバーナーは、例えば燃焼ガス等と空気とが混合した予混合ガスを燃焼させる市販のガスバーナーを用いることができる。より詳しくは、バーナーは、例えばプロパンガス等の燃焼ガスが充填されたガスボンベと、ガスボンベに連結されて火炎を噴出すトーチとを備える。
【００２７】
本実施形態のトーチは、ガスボンベと気密状に連結する連結部、火炎の吹出口である円筒状の火口１２（図１参照）、燃焼ガスに混合される空気をトーチ内に導く空気孔、前記空気孔の開口を調整する空気調整レバー、燃焼ガスの吐出量を調整する吐出調整レバー、点火ボタン等を備える。
【００２８】
このようなバーナーの火口１２から吹出される火炎２０は、図５に示すように、火炎の中心部分に相当する内炎１６と、内炎１６の外に形成される外炎１４とを備える。外炎１４は、火炎２０の最外部を形成し酸素の供給が充分で略１０００℃〜１６００℃と高く、また物質の酸化反応が進行しやすいため酸化炎とも呼ばれる。また、内炎１６は、酸素の供給が不十分のため温度が例えば略３００℃〜５００℃と低く酸化反応はあまり進行しないことが知られている。また、内炎は還元作用があるため還元炎とも呼ばれる。また、以下の説明で、火口１２の中心と火炎の頂点とを結ぶ線を火炎の中心軸という（図５参照）。
【００２９】
以下、実施例に基づいて本実施形態の竹材表面加工方法について図を用いて説明する。以下の実施例の竹材表面加工方法は、手作業で行ない、バーナーは市販の携帯用のガスバーナーを用い、火口１２は、直径が略２ｃｍの円筒状のものを用いた。
〔実施例１〕
以下、実施例１について、図１〜図６を用いて説明する。
なお、図４は、複数の放射状焼付模様を略同心円状に形成する様子を説明する正面図であり、図４（ａ）は、一重の放射状焼付模様を形成した様子を示し、図４（ｂ）は、二重の放射状焼付模様を形成した様子を示し、図４（ｃ）は、三重の放射状焼付模様を形成した様子を示す。
本実施例において、竹材は、図１に示すように、例えば外径が略７ｃｍ、肉厚が略６ｍｍで長さが略１２ｃｍの略円筒体からなる青竹材１０を用いた。
【００３０】
まず、焼付工程により、青竹材１０の表皮側表面（以下「表面」という。）１８に放射状の焼付模様を形成する。具体的には、図１及び図２に示すように、バーナーの火口１２と表面１８とを対向させつつ、火口１２と表面１８とを近づけた状態で、所定の火力で火口１２から噴出する火炎２０を表面１８に吹き当てた。その際、図２に示すように、火口１２と表面１８との距離Ｌは略５ｍｍ〜７ｍｍに調整した。
【００３１】
そうすると、表面１８に吹き当った火炎２０は、図１及び図２に示すように、略表面１８に沿って飛散する。より詳しくは、火炎は、図１及び図２に示すように、上述した中心軸Ａと表面１８との交点Ｍを略中心とした放射状に飛散する。そして、内炎１６に曝される領域の酸化反応は殆ど進まず、外炎１４に曝される領域の酸化反応が進む。従って、外炎１４に曝される領域の表皮が燃焼し、さらに表皮の内側の竹本体表面の炭化が進み、図４（ａ）に示すように、略黒色の焼付跡からなる焼付模様２が表面１８に形成された。なお、火炎２０を吹き当てた時間は、略５〜８秒と短時間で形成できた。
【００３２】
その際火炎２０は、上述した様に放射状に飛散するので、焼付模様２も、交点Ｍを略中心とした放射状に形成される。さらに詳しくは、内炎１６に曝される領域は酸化が進まないため、図４（ａ）に示すように、内炎１６に曝された円状領域２２の外側に放射状の焼付模様２が形成される。
そして、表面に滲みだしてきた油脂分を布等ですばやく拭き取った。
【００３３】
次に、吐出調整レバーや空気調整レバーにより火炎の火力を調整し、図３及び図４（ｂ）に示すように、上記焼付工程で形成した放射状焼付模様２の内側に、第２放射状焼付模様３を同心円状に形成し、二重模様１とした。
具体的には、火炎の火力を前記所定の火力よりやや下げた状態で、前記焼付工程と同じ手順により焼付を行った。その際、火炎２０の火力は、図３に示すように、外炎１４が上述した円状領域２２内に収まるように調整した。このように、火炎２０の火力を調整して、内炎１６ないし外炎１４の径を変化させることで放射状焼付模様の径を変化させることができる。
【００３４】
本実施例では、さらに火力を調整し、図４（ｃ）に示すように、第２放射状焼付模様３の内側に第３放射状焼付模様４を略同心円状に形成し、これらの放射状焼付模様が同心円状で三重に形成された三重模様５を形成した。
そして、このような多重模様どうしが重ならないように離隔させつつ、複数の三重模様や二重模様を表面に形成した（図６参照）。
【００３５】
特に青竹材の場合、図４（ｃ）に示すように、外側に形成される放射状焼付模様２，３は、外周線２１，２３の凹凸が激しく形成される傾向にある。これは、放射状焼付模様２，３を形成する際の火力が最内側の第３放射状焼付模様４を形成する際の火力より強いこと、また上述したように表皮が燃焼する際に油脂分等と一緒に燃焼することにより、燃焼範囲が激しく変化し、一つ一つの放射の広がり方等の放射態様に影響を与えるためと考えられる。従って、青竹材の場合、あらかじめ油抜きが施された竹材と異なった青竹材特有の変化に富んだ放射状焼付模様２，３を形成できる（図６及び図７参照）。
【００３６】
次に、バーナーで青竹材１０の表面を焙る、焼成工程を施した。
具体的には、図５に示すように、青竹材１０の表面のうち既に焼付模様が形成された領域を除く領域２４、すなわち青色を維持している領域２４を、例えばバーナーの火炎の頂点よりやや先の部分１７に曝した。曝し初めて５〜８秒で当該領域２４の色が青色から略白色へと変化した。これは、この間に表皮が燃焼して竹本体の色があらわれたためと考えられる。引き続いて５〜７秒曝すことにより、領域２４の色が略白色から象牙色又は琥珀色に変化したところで焙りを止めた。そして、表面に滲みだしてきた油脂分を布等ですばやく拭き取った。
【００３７】
このように、外炎１４より低温（例えば略５００℃）で当該領域２４を加熱して、油抜きを行うとともに、象牙色又は琥珀色に領域２４を焼成するのである。
そしてこの焼成工程を、当該領域２４の全体に施すことで、青竹材１０の表面のうち既に焼付模様が形成された領域を除く領域２４を、象牙色ないし琥珀色等の竹特有の伝統的な風合いに変化させた。
【００３８】
次に、墨汁塗布工程を施した。
具体的には、焼成工程後に素早く円筒体の縁１１に墨汁を塗布し、円筒体の縁１１を黒色にした（図１及び図６参照）。その際、青竹材の温度が高いため、墨汁が竹材の縁に十分しみ込み、長期間使用しても黒色部分の色あせ等を起こしにくくなる。
【００３９】
次に、例えば木蝋等の植物由来の蝋を表面１８に塗布する蝋塗布工程を施した。
具体的には、前記墨汁塗布工程の後に、しかも青竹材の温度が、融解した蝋が固化して流動性を失う温度に低下する前に、素早く融解した蝋を表面に滴下させつつ表面全体に蝋を塗布した。そして、最後に表面を布で磨いた。
このように青竹材の温度が高いうちに蝋を塗布することにより、竹材の温度が低下して繊維が収縮する前に、液状の蝋を繊維中に充分しみ込ませることができる。したがって、竹材の表面につやをムラなく生じさせることができるとともに当該竹材を用いた竹製品の耐湿性向上や長寿命化を図ることができる。また、焼成工程から蝋塗布工程完了までの時間を短縮でき、加工工程の短時間化を図ることができる。
なお、この蝋塗布工程は、例えば筒状容器等に用いられる筒体のように、焼付工程や焼成工程で加熱された熱が逃げ難い形状の竹材に好適である。
【００４０】
このように、本実施例によれば、象牙色ないし琥珀色の竹特有の伝統的な風合いの中に略黒色で変化に富んだ形状の放射状模様が形成された加工竹材を、短時間で簡便にしかも安価に製作できた。図６に、本実施例の竹材表面加工方法により製作した、竹容器製品３０の例を示す。
【００４１】
〔実施例２〕
以下に、実施例２について主に図７を用いて説明する。
本実施例において、竹材は、図７に示すように、長尺板状の市販の建材３２を用いた。具体的には、建材３２は、竹筒を縦割りして分割し、さらに幅や厚さを調整した長尺板体からなり、上述した湿式処理法により油抜き処理が施されたものである。油抜き処理が施されたことにより、建材３２の表面は、象牙色又は琥珀色等の竹特有の風合いに形成されていた。
【００４２】
まず、この建材３２の表面１８´に上述したと同様の焼付工程を施し、図７に示すように、第４放射状焼付模様６、第５放射状焼付模様７及び第６放射状焼付模様８からなる三重模様９を複数形成した。建材３２の場合、図７に示すように、それぞれの放射状焼付模様の外周線の凹凸が、青竹材の場合に比べると穏やかな形状で形成された。これは、建材３２の表面１８´は油脂分等が既に除去されているため、表面１８´における燃焼の広がりが穏やかになるためと考えられる。
【００４３】
次に、表面１８´を植物由来の蝋で処理する蝋処理工程を施した。
本実施例の建材３２は長尺板状に形成されているため、焼付工程を経て加熱された建材３２の温度が低下しやすい。そのため、具体的には、融解した蝋を表面１８´に塗布し、再度バーナーで表面１８´を焙って加熱しつつ蝋を建材３２にしみ込ませた。
そして、布等を用いて表面を磨いた。
【００４４】
このように、本実施例によれば、象牙色又は琥珀色等の竹特有の伝統的な風合いの中に略黒色の放射状模様が形成された建材３２を、短時間で簡便にしかも安価に製作できた。本実施例による建材３２は、例えば日本家屋の玄関や茶室等に用いられる建材として利用価値が高まる。
【００４５】
なお、本実施形態において火口１２は円筒状で説明したが、火口の形状は円筒状に限るものではなく楕円筒状或いは多角形筒状であってもよい。
また、手作業を前提として説明したが、例えば竹材を所定の姿勢で保持する竹材保持機構や、バーナーの火口を竹材の表皮側表面に近接離隔自在に支持する火口支持機構等を用いて自動化された方法でもよい。
【００４６】
これまで説明してきた様に、本実施形態の竹材表面加工方法によれば、竹材１０，３２の表面１８，１８´に簡便で安価に放射状の焼付模様２，３，４，６，７，８を形成する竹材表面加工方法を提供することができる。
【００４７】
以上、本発明の実施形態のうちいくつかを図面に基づいて詳細に説明したが、これらはあくまでも例示であり、当業者の知識に基づいて種々の変形、改良を施した他の形態で本発明を実施することが可能である。
【符号の説明】
【００４８】
２，３，４，６，７，８  放射状の焼付模様
１０  竹材（青竹材）
１１  縁
１２  火口  
１４  外炎
１６  内炎
１８，１８´  表皮側表面
２０  火炎
３２  竹材（建材）
【要約】
【課題】青竹材や建材等の竹材の表面に簡便で安価に放射状の焼付模様を形成する竹材表面加工方法を提供する。
【解決手段】竹材１０，３２の表皮側表面１８，１８´に焼付模様を形成する竹材表面加工方法であって、バーナーの円筒状の火口１２と前記表面とを近づけた状態で、火口１２から噴出する火炎２０を前記表面に短時間吹き当てることにより、火炎２０の外炎１４を利用した放射状の焼付模様２，３，４，６，７，８を形成する、焼付工程を含む。
【選択図】図１【図１】
0004677055.tif 000002
【図２】
0004677055.tif 000003
【図３】
0004677055.tif 000004
【図４】
0004677055.tif 000005
【図５】
0004677055.tif 000006
【図６】
0004677055.tif 000007
【図７】
0004677055.tif 000008